(57)【要約】【課題】　接合材の合金組成を最適化することで、接合層を改善することにより、接合強度を向上できる接合用合金を提供する。【解決手段】　原子％で、Ｂ：６〜１６％以下、Ｐ：１〜２０％以下を含有し、残部がＦｅおよび不可避的不純物からなることを特徴とする鉄系接合用合金である。さらに、Ｓｉ：２％未満、Ｃ：２％未満の少なくとも１種を含有する鉄系接合用合金である。また、さらに、Ｎｉ：０．１〜２０％以下、Ｃｒ：０．１〜２０％以下、Ｖ：０．１〜１０％以下の少なくとも１種を含有する鉄系接合用合金である。【効果】　接合層の材質改善により、対母材比で１．０を超える高い接合強度が安定して得られる。このため、被接合材の特性を損なうことのない接合が可能である。【選択図】　　なし【特許請求の範囲】
【請求項１】
原子％にて、
　　　　Ｂ　：６％以上１４％以下、
　　　　Ｐ　：１％以上２０％以下
を含有し、残部がＦｅおよび不可避的不純物からなることを特徴とする鉄系接合用合金。
【請求項２】
原子％にて、
　　　　Ｂ　：６％以上１４％以下、
　　　　Ｐ　：１％以上２０％以下、
　　　　Ｓｉ：２％未満
を含有し、残部がＦｅおよび不可避的不純物からなることを特徴とする鉄系接合用合金。
【請求項３】
原子％にて、
　　　　Ｂ　：６％以上１４％以下、
　　　　Ｐ　：１％以上２０％以下、
　　　　Ｃ　：２％未満
を含有し、残部がＦｅおよび不可避的不純物からなることを特徴とする鉄系接合用合金。
【請求項４】
原子％にて、
　　　　Ｂ　：６％以上１４％以下、
　　　　Ｐ　：１％以上２０％以下、
　　　　Ｓｉ：２％未満、
　　　　Ｃ　：２％未満
を含有し、残部がＦｅおよび不可避的不純物からなることを特徴とする鉄系接合用合金。
【請求項５】
さらに原子％にて、
　　　　Ｎｉ：０．１％以上２０％以下
を含有することを特徴とする請求項１〜４のいずれか１項に記載の鉄系接合用合金。
【請求項６】
さらに原子％にて、
　　　　Ｃｒ：０．１％以上２０％以下
を含有することを特徴とする請求項１〜５のいずれか１項に記載の鉄系接合用合金。
【請求項７】
さらに原子％にて、
　　　　Ｖ　：０．１％以上１０％以下
を含有することを特徴とする請求項１〜６のいずれか１項に記載の鉄系接合用合金。
【請求項８】
請求項１〜７のいずれか１項に記載の合金において、原子％にて、Ｂが１４％超１６％以下であることを特徴とする鉄系接合用合金。
【発明の詳細な説明】
【技術分野】
【０００１】
　本発明は、各種部品、構造物等の鉄基材料を接合するための接合用合金に関するものである。
【背景技術】
【０００２】
　各種部品、構造物等の鉄基材料の接合において、液相拡散接合法が知られている。液相拡散接合は、被接合材の間に被接合材よりも融点の低い接合材を介在させて液相線直上にて加熱し、接合材中の拡散元素を拡散させて接合する方法である。
【０００３】
　本発明者らは、酸化雰囲気中での液相拡散接合を実現できる鉄基材料の液相拡散接合用合金箔を発明し、特許出願した（特許文献１参照）。
　該合金箔は、Ｐ：１．０〜２０．０原子％、Ｓｉ：１．０〜１０．０原子％、Ｖ：０．１〜２０．０原子％、Ｂ：１．０〜２０．０原子％を含有し、さらに、Ｃｒ、Ｎｉ、Ｃｏ、Ｗ、Ｎｂ、Ｔｉを必要に応じて含有し、残部がＦｅおよび不可避的不純物からなる組成を有し、厚さが３．０〜２００μｍの箔である。
【０００４】
　また、このような合金箔を製造するための方法として、単ロール法や双ロール法などが知られている。これらの方法は、高速回転する金属製ドラムの外周面に、溶融金属をオリフィスなどから噴出させることにより急速に凝固させて、薄帯を鋳造するものである。合金組成を適正に選ぶことによって、液体金属に類似した非晶質合金薄帯を製造することができる。
【０００５】
　上記特許文献１に開示している液相拡散接合用合金箔を使用した接合において、接合強度の改善が求められた。
　本発明者らは、接合部の材質改善について、十分な接合強度が得られなかった材料の接合部組織を観察した結果、接合層にＳｉＯ2が生成し、これを基点に割れが発生しているのが認められた。このＳｉＯ2は接合材中のＳｉによるものであることがわかり、接合用合金のＳｉ含有量を低減することとし、Ｓｉ含有量を低減した液相拡散接合用合金箔を提案している（特許文献２参照）。
【特許文献１】特開平９−３２３１７５号公報
【特許文献２】特願２００２−１１１９４２号
【発明の開示】
【発明が解決しようとする課題】
【０００６】
　本発明は、接合材の合金組成を最適化することで、接合後の接合層の材質を改善できる液相拡散接合用合金箔を提供することを課題とする。
【課題を解決するための手段】
【０００７】
　上記特許文献２で提案している液相拡散接合用合金箔は、Ｓｉを低減したことによる非晶質形成能の低下を、主としてＣで代替したものであり、Ｃを２〜６原子％添加する。また、Ｃは薄帯の鋳造性に効果のある元素であり、前記範囲で溶融合金と冷却基板との濡れ性が向上し、冷却速度が高くなり良好な非晶質化が達成できるものである。
【０００８】
　これに対し、本発明者らは、鋭意検討した結果、Ｃ添加量が２原子％未満であっても、接合層の材質を改善できる液相拡散接合用箔が得られるという知見を得て本発明としたものであり、その要旨は以下のとおりである。
（１）原子％にて、
　　　Ｂ　：６％以上１４％以下、　　Ｐ　：１％以上２０％以下
を含有し、残部がＦｅおよび不可避的不純物からなることを特徴とする鉄系接合用合金。（２）原子％にて、
　　　Ｂ　：６％以上１４％以下、　　Ｐ　：１％以上２０％以下、
　　　Ｓｉ：２％未満
を含有し、残部がＦｅおよび不可避的不純物からなることを特徴とする鉄系接合用合金。　　　
【０００９】
（３）原子％にて、
　　　Ｂ　：６％以上１４％以下、　　Ｐ　：１％以上２０％以下、
　　　Ｃ　：２％未満
を含有し、残部がＦｅおよび不可避的不純物からなることを特徴とする鉄系接合用合金。（４）原子％にて、
　　　Ｂ　：６％以上１４％以下、　　Ｐ　：１％以上２０％以下、
　　　Ｓｉ：２％未満、　　　　　　　Ｃ　：２％未満
を含有し、残部がＦｅおよび不可避的不純物からなることを特徴とする鉄系接合用合金。　　　
【００１０】
（５）さらに原子％にて、
　　　Ｎｉ：０．１％以上２０％以下
を含有することを特徴とする前記（１）〜（４）のいずれか１項に記載の鉄系接合用合金。
（６）さらに原子％にて、
　　　Ｃｒ：０．１％以上２０％以下
を含有することを特徴とする前記（１）〜（５）のいずれか１項に記載の鉄系接合用合金。
（７）さらに原子％にて、
　　　Ｖ　：０．１％以上１０％以下
を含有することを特徴とする前記（１）〜（６）のいずれか１項に記載の鉄系接合用合金。
（８）前記（１）〜（７）のいずれか１項に記載の合金において、原子％にて、Ｂが１４％超１６％以下であることを特徴とする鉄系接合用合金。
【発明の効果】
【００１１】
　本発明の接合用合金は、Ｓｉ含有量を低減することにより接合層の材質を改善することが可能となった。このため、対母材比で１．０を超える高い接合強度が安定して得られる。したがって、被接合材の特性を損なうことのない接合が可能となり、さらに加熱温度低下により接合コストの削減も可能である。
【発明を実施するための最良の形態】
【００１２】
　本発明の接合用合金は、接合層の材質改善の観点から組成を限定している。さらに本発明の接合用合金は、非晶質の箔状で使用することが特に有効であり、薄帯鋳造時における非晶質形成能の観点からも組成を限定している。なお、非晶質は箔全体に形成されなくてもよい。
【００１３】
　接合部の材質改善については、十分な接合強度が得られなかった材料の接合部組織を観察した結果、接合層にＳｉＯ2が生成し、これを基点に割れが発生しているのが認められた。このＳｉＯ2は接合材中のＳｉによることがわかり、接合用合金のＳｉ含有量を低減することとした。しかし、Ｓｉは合金の非晶質化にとって重要な元素であるため、これを低減あるいは添加しなくても非晶質化を達成できる総合的な成分組成を求めた。
【００１４】
　以下に成分限定理由を述べる。
　Ｓｉは、接合層のＳｉＯ2生成を抑えるために２原子％未満とした。Ｓｉを添加しなくてもよい。
【００１５】
　Ｃは、薄帯の鋳造性に効果のある元素であるが、過度のＣの添加は接合層の特性を劣化することから２原子％未満とした。Ｃを添加しなくともよい。
【００１６】
　Ｂは、６原子％未満では非晶質形成が困難となる。１６原子％超では接合部に硼化物を生成し接合強度を低下させる。したがってＢ含有量を６原子％以上１６原子％以下とした。なお、Ｂ含有量の好ましい範囲は６原子％以上１４原子％以下である。
【００１７】
　Ｐは、１〜２０原子％の範囲で良好な非晶質形成能を示す。１原子％未満ではこの効果は得られず、２０原子％超になるとさらなる添加効果は得られなくなる。したがってＰ含有量を１原子％以上２０原子％以下とした。
【００１８】
　なお、接合用合金は低融点であることも重要な要件で、Ｐの添加は特にその点からも有効である。なお、本発明では特に限定しないが、母材への熱影響を考慮すると融点は低いほど良く、鉄基接合用合金の融点は１２００℃以下、さらには１１００℃以下であることが好ましい。
【００１９】
　Ｎｉは、主として低融点化効果があり、必要に応じて添加する。０．１原子％未満ではその効果が不十分であり、２０原子％を超えるとこの効果が得られなくなる。したがって、Ｎｉ含有量を０．１原子％以上２０原子％以下とした。
【００２０】
　Ｃｒは、主として耐食性、耐酸化性を高めるために、必要に応じて添加する。０．１原子％未満ではその効果が不十分であり、２０原子％を超えると融点が高くなり好ましくない。したがってＣｒ含有量を０．１原子％以上２０原子％以下とした。
【００２１】
　Ｖは、被接合表面の酸化被膜形成物質を低融点物質にする効果がある。例えばＦｅ2Ｏ3を、融点が約８００℃の低融点複合酸化物Ｖ2Ｏ5−Ｆｅ2Ｏ3にする効果があり、通常の接合温度で酸化被膜が溶融する。液相中では表面張力の差によって球状化するので、Ｂ、Ｓｉ、Ｐ等の拡散元素が自由に拡散し、酸化雰囲気中でも液相拡散接合を達成できる。Ｖ含有量が０．１原子％未満ではこの効果が不十分であり、１０原子％超では融点が高くなるので好ましくない。したがって、Ｖ含有量を０．１原子％以上１０原子％以下とした。
【００２２】
　上記元素以外の残部はＦｅおよび不可避的不純物からなる。不可避的不純物としては、Ｍｎ、Ｓ等を０．２原子％程度まで含有しても特段の問題はない。
　Ｖを添加することにより酸化雰囲気中での接合が可能となるが、本発明のＶ添加合金は、酸化雰囲気用に限定されるものではない。
【００２３】
　本発明の接合用合金は、液相拡散接合のみならず、いわゆるロウ付け、あるいはロウ接とよばれる接合法にも使用できる。この接合法は一般的に、接合材が溶融したのち、接合材中の拡散元素Ｂ、Ｓｉ、Ｐ等が被接合材中に拡散する前に固化して接合する方法である。
【００２４】
　また本発明の接合用合金は、急冷凝固法として知られている単ロール法や双ロール法等により薄帯に鋳造し、箔状の接合材として使用することができる。また形状としては箔のほか、用途に応じて粉末等も使用することができる。さらに、非晶質に限らず、結晶質のものでも用途によっては使用可能である。
【実施例】
【００２５】
　表１及び表３に示す各合金について、単ロール法により下記条件で箔を鋳造した。なお、表１及び表３において、“−”は、含有量が検出限界未満であることを意味する。表２及び表４に融点および接合実験の結果を示す。各合金は、いずれも、Ｍｎ、Ｓ等の不純物を０．２原子％程度含んでいる。鋳造時の溶融合金温度は、表２及び表４に示す融点よりおよそ１５０℃高い温度とした。
　　冷却ロール；材質：Ｃｕ−２質量％Ｂｅ
　　　　　　　　直径：１２００ｍｍ
　　　　　　　　幅　：２５０ｍｍ、
　　表面速度（周速）：２５ｍ／ｓ
　　ノズル−冷却ロール間のギャップ：２００μｍ
　　ノズル開口形状：０．７ｍｍ×１２０ｍｍ
　各合金の融点はＤＴＡ装置により求めた。
【００２６】
　鋳造結果、比較例のＮｏ．３４、Ｎｏ．３５、Ｎｏ．４０、Ｎｏ．４７、Ｎｏ．５０は良好な箔が得られず、以後の接合実験を行うことができなかった。表２の融点、接合雰囲気、接合強度の“−”は、試験が未実施であることを意味する。それ以外は、本発明例、比較例とも問題なく鋳造でき、板厚が２５μｍ程度の良好な箔が得られた。
【００２７】
　得られた箔を用いて接合実験を行い、接合後に接合強度を測定した。接合実験に際しては、直径２０ｍｍの円盤状にした箔２枚を重ねて接合材とし、直径２０ｍｍのＳＴＫ４００の丸鋼を被接合材とした。図１に示すように、２本の被接合材１の間に接合材２を挟みこんで接合した。接合温度は、各合金の融点直上から融点＋５０℃の範囲として、雰囲気制御可能な加熱炉を用いて表２及び表４に示すそれぞれの雰囲気で加熱した。加熱中は、被接合材１と接合材２の密着性を高めるため２ＭＰａで加圧した。接合時間はすべて１０分とした。
【００２８】
　そして、図２に示すように、接合後の丸鋼３から接合線４を中心としてＪＩＳＡ２号引張試験片５を切り出し、ＪＩＳＡ２号引張試験機を用いて引張試験を行った。また、接合実験前の被接合材２の母材からも同試験片を切り出して同様に引張試験を行い、接合強度を対母材比（接合部強度）／（母材強度）で表２及び表４に示した。
【００２９】
　表２及び表４に示したように、本発明例は、いずれも対母材比で１．０を超える高い接合強度が得られた。これは、Ｓｉ含有量を低減した接合用合金を接合材としたことによりＳｉＯ2の生成を抑制したためと考えられる。
　これに対して、表２及び表４に示したように、比較例はいずれも対母材比で０．９０以下であり、満足できる接合強度が得られなかった。これは接合部にＳｉＯ2が生成したために、これを起点に割れが発生したためである。
【００３０】
【表１】
2004114157.tif 000002
【００３１】
【表２】
2004114157.tif 000003
【００３２】
【表３】
2004114157.tif 000004
【００３３】
【表４】
2004114157.tif 000005
【図面の簡単な説明】
【００３４】
【図１】実施例における接合実験の説明図である。
【図２】実施例における引張試験片の説明図である。
【符号の説明】
【００３５】
　　１：被接合材
　　２：接合材
　　３：接合後の丸鋼
　　４：接合線
　　５：引張試験片
【図１】
2004114157.tif 000006
【図２】
2004114157.tif 000007